(57)【要約】【課題】低スコーチレベルの、ハロゲンを含まない難燃性ポリウレタン発泡体を提供する。【解決手段】本発明は、難燃剤として、少なくとも１種のポリアリールホスフェートと少なくとも１種のモノアリールホスフェートとからなる混合物を含む、低スコーチレベルの、ハロゲンを含まない難燃性ポリウレタン発泡体に、ならびにこれらの発泡体の製造方法に、およびそれらの使用に関する。【選択図】なし【特許請求の範囲】
【請求項１】
難燃剤として、
ａ）一般式（Ｉ）
【化１】
2010043262.tif 000013
の少なくとも１種のハロゲンを含まないポリアリールホスフェートと、
ｂ）一般式（ＩＩ）
【化２】
2010043262.tif 000014
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物を含む難燃性ポリウレタン発泡体。
【請求項２】
Ｒ１、Ｒ２、Ｒ３、Ｒ５、Ｒ６およびＲ７が、互いに独立して、Ｈまたはメチルであることを特徴とする請求項１に記載の難燃性ポリウレタン発泡体。
【請求項３】
Ｒ４がＨ、メチルまたはフェニルであることを特徴とする請求項１または２に記載の難燃性ポリウレタン発泡体。
【請求項４】
０．１〜２０重量％の式（Ｉ）のポリアリールホスフェートと０．１〜２０重量％の式（ＩＩ）のモノアリールホスフェートとを含むことを特徴とする請求項１〜３のいずれか一項に記載の難燃性ポリウレタン発泡体。
【請求項５】
０．５〜１６重量％の式（Ｉ）のポリアリールホスフェートと０．５〜１６重量％の式（ＩＩ）のモノアリールホスフェートとを含むことを特徴とする請求項１〜４のいずれか一項に記載の難燃性ポリウレタン発泡体。
【請求項６】
ポリアリールホスフェートとモノアリールホスフェートとからなる前記混合物が２０℃〜８０℃の温度範囲で液体であることを特徴とする請求項１〜５のいずれか一項に記載の難燃性ポリウレタン発泡体。
【請求項７】
ポリアリールホスフェートとモノアリールホスフェートとからなる前記混合物の２０℃での粘度が１０ｍＰａｓ〜５０００ｍＰａｓであることを特徴とする請求項６に記載の難燃性ポリウレタン発泡体。
【請求項８】
可撓性発泡体であることを特徴とする請求項１〜７のいずれか一項に記載の難燃性ポリウレタン発泡体。
【請求項９】
さらなる難燃剤を含むことを特徴とする請求項１〜８のいずれか一項に記載の難燃性ポリウレタン発泡体。
【請求項１０】
難燃剤として、
ａ）ポリオール成分の１００部を基準として０．１〜４０部の、一般式（Ｉ）
【化３】
2010043262.tif 000015
の少なくとも１種のハロゲンを含まないポリアリールホスフェートと、
ｂ）ポリオール成分の１００部を基準として０．１〜４０部の、一般式（ＩＩ）
【化４】
2010043262.tif 000016
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物が使用されることを特徴とする、２０〜８０℃での、有機ポリイソシアネートの、イソシアネートとよく反応する少なくとも２個の水素原子を有する化合物との、および場合により発泡剤、安定剤、活性剤またはさらなる助剤および添加剤との反応による難燃性ポリウレタン発泡体の製造方法。
【請求項１１】
家具パディング、織物インサート、マットレス、シート、肘掛け、モジュール、ならびにまた工業設備を覆うシートカバーおよびクラッディングでの請求項１〜９のいずれか一項に記載のポリウレタン発泡体の使用。
【請求項１２】
ａ）一般式（Ｉ）
【化５】
2010043262.tif 000017
の少なくとも１種のハロゲンを含まないポリアリールホスフェートと、
ｂ）一般式（ＩＩ）
【化６】
2010043262.tif 000018
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物の、ハロゲンを含まない難燃性ポリウレタン発泡体におけるスコーチの回避のための、およびハロゲンを含まない難燃性ポリウレタン発泡体からのフォギングの回避のための使用。
【請求項１３】
難燃剤として、
ａ）一般式（Ｉ）
【化７】
2010043262.tif 000019
の少なくとも１種のハロゲンを含まないポリアリールホスフェートと、
ｂ）一般式（ＩＩ）
【化８】
2010043262.tif 000020
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物が使用されることを特徴とする、難燃性ポリウレタン発泡体からのフォギングの回避、および／または難燃性ポリウレタン発泡体におけるスコーチの回避方法。
【発明の詳細な説明】
【技術分野】
【０００１】
本発明は、難燃剤として、少なくとも１種のポリアリールホスフェートと少なくとも１種のモノアリールホスフェートとの混合物を含む、低スコーチレベルの、ハロゲンを含まない難燃性ポリウレタン発泡体に、ならびにまたこれらの発泡体の製造方法に、およびそれらの使用に関する。
【背景技術】
【０００２】
ポリウレタン発泡体は、家具、マットレス、輸送、建設および工業絶縁体などの、多くの部門で使用されるプラスチックである。厳しい難燃性要件、例えば、自動車部門、鉄道部門および航空機室内設備部門などの部門での材料について、およびまた建物での絶縁体について要求されるものを満たすために、ポリウレタン発泡体は一般に、難燃剤で改質されなければならない。多種多様な異なる難燃剤がこの目的のために公知であり、商業的に入手可能である。しかしながら、それらの使用は、多種多様なかなりの用途関連問題または毒性学的懸念によって複雑にされる。
【０００３】
例えば、固体難燃剤、例えば、メラミン、ポリリン酸アンモニウムおよび硫酸アンモニウムが使用されるとき、沈降または凝集のために計量供給の技術的な問題が発生し、これらは多くの場合に発泡工場設備の修正、すなわち、複雑なリエンジニアリングおよび改造を必要とする。
【０００４】
頻繁に使用される難燃剤トリス（クロロエチル）ホスフェート、トリス（クロロイソプロピル）ホスフェートおよびトリス（ジクロロイソプロピル）ホスフェートは、計量供給するのが容易である液体であるが、自動車室内設備用の開放気泡可撓性ポリウレタン発泡体系に最近課せられる増大しつつある要件は、これらの発泡体からのガス状排出物（揮発性有機化合物、ＶＯＣ）、特に凝縮性排出物（フォギング）が低い閾値を超えるべきはないことである。上述の液体は、それらが過度の揮発度を有するので、これらの要件を現在満たすことができない。
【０００５】
フォギングは、自動車の室内設備から蒸発した揮発性成分の、特にフロントガラス上の、ガラスの窓枠上への望ましくない凝縮である。ＤＩＮ  ７５  ２０１（ＩＳＯ  ６４５２に相当する、自動車におけるトリム材料のフロントガラスフォギング特性の測定に関する独国工業規格（Ｇｅｒｍａｎ  Ｉｎｄｕｓｔｒｉａｌ  Ｎｏｒｍ））は、この現象の定量的評価を可能にする。自動車業界の典型的な要求は、フォギング凝縮物がＤＩＮ  ７５２０１  Ｂ方法によって１ｍｇ未満でなければならないことである。
【０００６】
環境毒性学上の理由で、かつまた、煤煙濃度および煤煙毒性に関して、火災の場合の副作用を改善するために、ハロゲンを含まない難燃剤がまた好ましい。ハロゲンを含まない難燃剤はまた、用途関連上の理由でも特に興味のあるものであり得る。例えば、ハロゲン化難燃剤が使用されるとき、厳しい腐食現象が、ポリウレタン発泡体のフレーム積層のために使用される工場設備構成部品上で観察される。これは、ハロゲン含有ポリウレタン発泡体のフレーム積層中に発生するハロゲン化水素排出物に起因し得る。
【０００７】
フレーム積層は、発泡体シートの一側面の初期溶融のためにフレームを使用し、次に直ちに織物ウェブをこの側面上に押し付けることによる織物と発泡体との結合プロセスに対して用いられる用語である。
【０００８】
自動車業界および家具業界は、使用される難燃剤が、特に開放気泡ポリウレタン発泡体においてスコーチレベルを最低限にすることを益々要求中である。
【０００９】
用語スコーチは、ポリウレタン発泡体中のコアの望ましくない変色に対して用いられる。スコーチのあり得る原因は、水の存在下でのポリウレタン発泡体の熱分解および酸化分解である。機構研究は、コアの変色が、イソシアネート基の加水分解から生じる芳香族アミンの酸化生成物に起因することを示してきた［（非特許文献１）；（非特許文献２）］。スコーチは一般に、これが長期間の上昇内部温度にさらされる領域であるので、ポリウレタン発泡体スラブの中心において観察される。
【００１０】
難燃剤は、ポリウレタン発泡体のスコーチ挙動にかなりの影響を及ぼすことができる。臭素化ジフェニルエーテル、テトラブロモフタル酸ジアルキルおよびアリールホスフェートは、低スコーチ難燃剤である。従って、アリールホスフェートのみが、低スコーチレベルとハロゲン不存在との組み合わせを提供する。
【００１１】
トリフェニルホスフェートは、容易に入手可能なアリールホスフェートであり、一例として（特許文献１）からポリウレタン発泡体において極めて有効な難燃剤として公知である。しかしながら、トリフェニルホスフェートの融点が４９℃であるという、かつ、約２０℃の処理温度で、それがそれ故固体難燃剤の使用について上に記載された付随する問題を有するという事実は、重大な欠点と考えなければならない。
【００１２】
アルキル置換アリールホスフェート、例えば、ジフェニルクレジルホスフェート（特許文献２）は一般に液体であり、それ故、ポリウレタン発泡体用の難燃剤として処理するのが容易である。（特許文献３）は、トリフェニルホスフェートと、アルキル化トリフェニルホスフェートとポリオール架橋剤との組み合わせからなるポリウレタン発泡体用の液体難燃剤を記載している。（特許文献４）は、ポリウレタン発泡体用のアルキル置換トリアリールホスフェートのリン含有難燃剤との混合物を記載している。（特許文献５）は、様々なホスフェート含有率のアルキル化フェニルホスフェートを含む、低いスコーチレベルの難燃性ポリウレタン発泡体を記載している。
【００１３】
アルキル置換アリールホスフェートは、トリフェニルホスフェートより少ないリンを含有する。より低いリン含有率は、より低いレベルの難燃効果につながる。
【先行技術文献】
【特許文献】
【００１４】
【特許文献１】欧州特許出願公開第０  １７０  ２０６  Ａ１号明細書
【特許文献２】欧州特許出願公開第Ａ  ０  ３０８  ７３３号明細書
【特許文献３】国際公開第Ａ  ２００６／１１９３６９号パンフレット
【特許文献４】欧州特許出願公開第Ａ  １  ５０６  ２５６号明細書
【特許文献５】国際公開第２００６／０６０５７３  Ａ１号パンフレット
【非特許文献】
【００１５】
【非特許文献１】Ｌｕｄａ、Ｍ．Ｐ．、Ｂｒａｃｃｏ、Ｐ．Ｃｏｓｔａ、Ｌ．、Ｌｅｖｃｈｉｋ、Ｓ．Ｖ．著、Ｄｉｓｃｏｌｏｒａｔｉｏｎ  ｉｎ  Ｆｉｒｅ  Ｒｅｔａｒｄｅｎｔ  Ｆｌｅｘｉｂｌｅ  Ｐｏｌｙｕｒｅｔｈａｎｅ  Ｆｏａｍ．Ｐａｒｔ  Ｉ．Ｃｈａｒａｃｔｅｒｉｚａｔｉｏｎ、Ｐｏｌｙｍ．Ｄｅｇｒａｄ．Ｓｔａｂ．、８３（２００４）、２１５−２２０ページ
【非特許文献２】Ｌｅｖｃｈｉｋ、Ｓ．Ｖ．、Ｌｕｄａ、Ｍ．Ｐ．、Ｂｒａｃｃｏ、Ｐ．、Ｎａｄａ、Ｐ．、Ｃｏｓｔａ、Ｌ．著、Ｄｉｓｃｏｌｏｒａｔｉｏｎ  ｉｎ  Ｆｉｒｅ  Ｒｅｔａｒｄｅｎｔ  Ｆｌｅｘｉｂｌｅ  Ｐｏｌｙｕｒｅｔｈａｎｅ  Ｆｏａｍ、Ｊ．Ｃｅｌｌｕｌａｒ  Ｐｌａｓｔ．、４１（３）（２００５）、２３５−２５０ページ
【発明の概要】
【発明が解決しようとする課題】
【００１６】
低スコーチレベルと共に低いフォギング値を特色とするハロゲンを含まない難燃性ポリウレタン発泡体を提供することが本発明の目的である。この目的のために必要とされる難燃剤は、処理することが容易である容易に入手可能な液体であること、および使用される量が少ないときでさえ高い有効性を提供できることが意図される。
【課題を解決するための手段】
【００１７】
前記目標は、
難燃剤として、
ａ）一般式（Ｉ）
【化１】
2010043262.tif 000002
の少なくとも１種のハロゲンを含まないポリアリールホスフェートと、
ｂ）一般式（ＩＩ）
【化２】
2010043262.tif 000003
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物を含む難燃性ポリウレタン発泡体によって達成される。
【００１８】
用語「ハロゲンを含まない」は、ポリアリールホスフェートとモノアリールホスフェートとが０．１％より大きい重量割合の元素フッ素、塩素、臭素および／またはヨウ素を含まないことを意味する。
【００１９】
明確にするために、本発明の範囲は一般論としてかまたは好ましい範囲で下に述べられる定義およびパラメーターの任意の所望の組み合わせを包含することが指摘されるべきである。
【００２０】
式（Ｉ）および（ＩＩ）によれば、部分Ｒ１、Ｒ２、Ｒ３、Ｒ５、Ｒ６およびＲ７、ならびにまた橋架けアルキリデン部分Ｒ４−ＣＨ：は、互いに独立して、Ｃ−Ｏ結合に対して６員環上でオルト−、メタ−および／またはパラ−位を有することができる。
【００２１】
Ｒ１、Ｒ２、Ｒ３、Ｒ５、Ｒ６およびＲ７は互いに独立して、Ｈまたはメチルであることが好ましく、Ｒ１、Ｒ２、Ｒ３、Ｒ５、Ｒ６およびＲ７はＨであることが特に好ましい。
【００２２】
Ｒ４はＨ、メチルまたはフェニルであることが好ましく、Ｒ４はＨであることが特に好ましい。
【００２３】
式（Ｉ）のポリアリールホスフェートは、一例として数ｎで、部分Ｒ１、Ｒ２、Ｒ３、Ｒ４、Ｒ５、Ｒ６およびＲ７で、および／または前記部分の置換のタイプ、すなわち、オルト、メタもしくはパラで異なる複数の構造上類似の成分からなる混合物であることが好ましい。これらの混合物は、式（Ｉ）の線状のポリアリールホスフェートのみならず、分岐している、星形である、もしくは環式である、または幾つかの他の様式で架橋しているさらなるポリアリールホスフェートを含むことができる。
【００２４】
難燃剤およびスコーチ防護ポリウレタン発泡体は好ましくは、全体ポリウレタンを基準として、
ａ）０．１〜２０重量％の式（Ｉ）のポリアリールホスフェートと、
ｂ）０．１〜２０重量％の式（ＩＩ）のモノアリールホスフェートと
を含む。
【００２５】
本発明の特に好ましい形態では、ポリウレタン発泡体は、
ａ）０．５〜１６重量％の式（Ｉ）のポリアリールホスフェートと、
ｂ）０．５〜１６重量％の式（ＩＩ）のモノアリールホスフェートと
を含む。
【００２６】
ポリアリールホスフェートからおよびモノアリールホスフェートからなる混合物は処理温度で液体であることが好ましい。用語処理温度はここでは、発泡工場設備の計量供給および混合アセンブリ中へポリウレタン原材料が導入される温度を意味する。２０〜８０℃の温度が一般にここでは、成分の粘度のおよび計量供給アセンブリのデザインの関数として選択される。ポリアリールホスフェートからおよびモノアリールホスフェートからなる液体混合物の２０℃での粘度は１０ｍＰａｓ〜５０００ｍＰａｓ、好ましくは５０ｍＰａｓ〜２０００ｍＰａｓであることが好ましい。
【００２７】
本発明によるポリウレタン発泡体中に存在するポリアリールホスフェートおよびモノアリールホスフェートは、当業者に公知であり、容易に入手可能である。一例として、それらは、式（ＩＩ）のモノアリールホスフェートが化学量論量のアルデヒドＲ４−ＣＨＯ（ここで、Ｒ４は上記の通り定義される）と、またはこれらの誘導体と水を除去しながら反応させられる場合に混合物の形態で特に有利に得ることができる。これは、一例として欧州特許出願公開第０  ００１  ２１５  Ａ１号明細書に記載されている。
【００２８】
本発明による難燃性ポリウレタン発泡体は好ましくは、ハロゲンを含まない式（Ｉ）のポリアリールホスフェートと式（ＩＩ）のモノアリールホスフェートとの存在下に、通常の発泡剤、安定剤、活性剤、および／またはさらなる通常の助剤および添加剤を使用して、有機ポリイソシアネートを、イソシアネートとよく反応する少なくとも２個の水素原子を有する化合物と反応させることによって製造される。
【００２９】
ポリウレタン発泡体は、ウレタン基および／またはイソシアヌレートおよび／またはアロファネート基および／またはウレチジオン基および／またはウレア基および／またはカルボジイミド基を主として有するイソシアネートベースの発泡体である。イソシアネートベースの発泡体の製造は公知であり、一例として、独国特許出願公開第Ａ  １６  ９４  １４２号明細書（＝英国特許第１  ２１１  ４０５号明細書）、独国特許出願公開第Ａ  １６  ９４  ２１５号明細書（＝米国特許第３，５８０，８９０号明細書）および独国特許出願公開第Ａ  １７  ２０  ７６８号明細書（＝米国特許第３，６２０，９８６号明細書）にならびにまた、Ｇ．Ｏｅｒｔｅｌ編、Ｋｕｎｓｔｓｔｏｆｆ−Ｈａｎｄｂｕｃｈ［Ｐｌａｓｔｉｃｓ  Ｈａｎｄｂｏｏｋ］Ｖｏｌｕｍｅ  ＶＩＩ、Ｐｏｌｙｕｒｅｔｈａｎｅ［Ｐｏｌｙｕｒｅｔｈａｎｅｓ］、Ｃａｒｌ  Ｈａｎｓｅｒ  Ｖｅｒｌａｇ  Ｍｕｎｉｃｈ、Ｖｉｅｎｎａ、１９９３年に記載されている。
【００３０】
ポリウレタン発泡体は、可撓性発泡体と剛性発泡体とに広く分類される。可撓性および剛性発泡体は原則として、おおよそ同じ外皮密度および構成を有することができるが、可撓性ポリウレタン発泡体は低い程度の架橋を有するにすぎず、圧力下の変形に対して低い抵抗性を有するにすぎない。これとは対照的に、剛性ポリウレタン発泡体の構造は、高度に架橋した単位からなり、剛性ポリウレタン発泡体は、圧力下の変形に対して非常に高い抵抗性を有する。典型的な剛性ポリウレタン発泡体は、閉じた気泡タイプのものであり、低い熱伝導率を有する。ポリオールのイソシアネートとの反応によって進行する、ポリウレタンの製造において、発泡体のその結果生じた構造およびその特性は、ポリオールの構造およびモル質量によっておよびまたポリオール中に存在するヒドロキシ基の反応性および数（官能性）によって主として影響を及ぼされる。剛性および可撓性発泡体とそれらの製造のために使用することができる出発原料とに関する、ならびにまたそれらの製造方法に関するさらなる詳細は、Ｎｏｒｂｅｒｔ  Ａｄａｍ、Ｇｅｚａ  Ａｖａｒ、Ｈｅｒｂｅｒｔ  Ｂｌａｎｋｅｎｈｅｉｍ、Ｗｏｌｆｇａｎｇ  Ｆｒｉｅｄｅｒｉｃｈｓ、Ｍａｎｆｒｅｄ  Ｇｉｅｒｓｉｇ、Ｅｃｋｅｈａｒｄ  Ｗｅｉｇａｎｄ、Ｍｉｃｈａｅｌ  Ｈａｌｆｍａｎｎ、Ｆｒｉｅｄｒｉｃｈ−Ｗｉｌｈｅｌｍ  Ｗｉｔｔｂｅｃｋｅｒ、Ｄｏｎａｌｄ−Ｒｉｃｈａｒｄ  Ｌａｒｉｍｅｒ、Ｕｄｏ  Ｍａｉｅｒ、Ｓｖｅｎ  Ｍｅｙｅｒ−Ａｈｒｅｎｓ、Ｋａｒｌ−Ｌｕｄｗｉｇ  Ｎｏｂｌｅ  ａｎｄ  Ｈａｎｓ−Ｇｅｏｒｇ  Ｗｕｓｓｏｗ著、「Ｐｏｌｙｕｒｅｔｈａｎｅｓ」、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ  Ｒｅｌｅａｓｅ  ２００５、Ｅｌｅｃｔｒｏｎｉｃ  Ｒｅｌｅａｓｅ、第７版、第７章（「Ｆｏｒｍｓ」）、Ｗｉｌｅｙ−ＶＣＨ、Ｗｅｉｎｈｅｉｍ  ２００５に見いだされる。
【００３１】
本発明のポリウレタン発泡体の外皮密度は好ましくは、１０〜１３０ｋｇ／ｍ３である。それらの外皮密度は特に好ましくは１５〜４０ｋｇ／ｍ３である。
【００３２】
以下の出発成分が、本発明によって保護されるべきイソシアネートベースの発泡体の製造のために使用される。
【００３３】
１．脂肪族、脂環式、芳香脂肪族、芳香族および複素環式ポリイソシアネート（例えば、Ｊｕｓｔｕｓ  Ｌｉｅｂｉｇｓ  Ａｎｎａｌｅｎ  ｄｅｒ  Ｃｈｅｍｉｅ、５６２、ｐｐ．７５−１３６でのＷ．Ｓｉｅｆｋｅｎ）、好ましくは式Ｑ（ＮＣＯ）ｎ（式中、ｎ＝２〜４、好ましくは２〜３であり、Ｑは、２〜１８個、好ましくは６〜１０個の炭素原子を有する脂肪族炭化水素基、４〜１５個、好ましくは５〜１０個の炭素原子を有する脂環式炭化水素基、６〜１５個、好ましくは６〜１３個の炭素原子を有する芳香族炭化水素基、または８〜１５個、好ましくは８〜１３個の炭素原子を有する芳香脂肪族炭化水素である）のもの。工業的に容易にアクセスできる、かつ、トリレン２，４−および／または２，６−ジイソシアネートにまたはジフェニルメタン４，４’−および／または２，４’−ジイソシアネートに由来するポリイソシアネートが一般に特に好ましい。
【００３４】
２．イソシアネートとよく反応する少なくとも２個の水素原子を有する、かつ、そのモル質量が４００〜８０００ｇ／モルである化合物（「ポリオール成分」）。これらは、アミノ基、チオ基またはカルボキシ基を有する化合物のみならず、好ましくはヒドロキシ基を有する化合物、特に２〜８個のヒドロキシ基を有する化合物である。ポリウレタン発泡体が可撓性形態であることを意図される場合には、そのモル質量が２０００〜８０００ｇ／モルであり、かつ、１分子当たり２〜６個のヒドロキシ基を有するポリオールを使用することが好ましい。対照的に、意図が剛性発泡体を製造することである場合には、そのモル質量が４００〜１０００ｇ／モルであり、かつ、１分子当たり２〜８個のヒドロキシ基を有する高分岐ポリオールを使用することが好ましい。ポリオールは、均一および気泡ポリウレタンの製造のためにそれ自体公知であるように、および一例として独国特許出願公開第Ａ２８  ３２  ２５３号明細書に記載されているように、ポリエーテルおよびポリエステル、ならびにまたポリカーボネートおよびポリエステルアミドである。本発明によれば、少なくとも２個のヒドロキシ基を有するポリエステルおよびポリエーテルが好ましい。
【００３５】
本発明のポリウレタン発泡体は、それ故、先行技術で容易に見いだされる方法で適切に出発原料を選択することによって剛性または可撓性発泡体の形態で製造することができる。
【００３６】
好ましい一実施形態では、さらなる出発成分は、イソシアネートとよく反応する少なくとも２個の水素原子を有する、かつ、３２〜３９９の分子量を有する化合物である。ここで再び、これらは、ヒドロキシ基および／またはアミノ基および／またはチオ基および／またはカルボキシ基を有する化合物、好ましくはヒドロキシ基および／またはアミノ基を有する化合物であり、ここで、これらの化合物は連鎖延長剤または架橋剤としての機能を果たす。これらの化合物は一般に、イソシアネートとよく反応する２〜８個、好ましくは２〜４個の水素原子を有する。例はここでも同様に、独国特許出願公開第Ａ  ２８  ３２  ２５３号明細書（＝米国特許第４，２６３，４０８号明細書）に記載されている。
【００３７】
３．発泡剤として、水および／または揮発性物質、例えば、ｎ−ペンタン、イソペンタン、シクロペンタン、トリクロロメタン、塩化メチレンまたはクロロフルオロアルカンなどのハロゲン含有アルカン、ＣＯ２などのガス、および他の化合物。複数の発泡剤の混合物を使用することもまた可能である。
【００３８】
４．別の好ましい実施形態では、それ自体公知のタイプの触媒、乳化剤および泡安定剤などの界面活性剤添加剤、反応抑制剤、例えば、塩酸もしくは有機ハロゲン化アシルなどの酸性物資、あるいはパラフィンもしくは脂肪アルコールおよびジメチルポリシロキサンなどの、それ自体公知のタイプの気泡調整剤、ならびにまた顔料もしくは染料およびさらなる難燃剤、あるいは老化および気候の影響から保護するための安定剤、コア変色防止剤、可塑剤ならびに静真菌性および静菌性物質、ならびにまた硫酸バリウム、ケイ藻土、カーボンブラックもしくは白亜などの、フィラーなどの、助剤および添加剤が併用される（独国特許出願公開第Ａ  ２７  ３２  ２９２号明細書＝米国特許第４，２４８，９３０号明細書）。存在することができる特定のコア変色防止剤は、立体障害のあるトリアルキルフェノール、３−（３，５−ジ−第三ブチル−４−ヒドロキシフェニル）プロピオン酸のアルキルエステル、ベンゾフラン−２−オン、第二級芳香族アミン、ホスファイト、フェノチアジンまたはトコフェロールである。
【００３９】
特に好ましい一実施形態では、ポリウレタン発泡体中にポリアリールホスフェートからおよびモノアリールホスフェートからなる混合物と一緒に存在することができるさらなる難燃剤は、
ａ）有機リン化合物、特に脂肪族トリエチルホスフェート、ビスホスフェート、ネオペンチルグリコールビス（ジフェニルホスフェート）、塩素含有リン酸エステル、例えば、トリス（クロロイソプロピル）ホスフェートまたはトリス（ジクロロプロピル）ホスフェート、ジメチルメタンホスホネート、ジエチルエタンホスホネート、ジメチルプロパンホスホネート、オリゴマーホスフェートまたはホスホネート、ヒドロキシ基を含有するリン化合物、５，５−ジメチル−１，３，２−ジオキサホスホリナン２−オキシド誘導体；
ｂ）無機リン含有塩、特にリン酸アンモニウム、ポリリン酸アンモニウム、リン酸メラミン、ポリリン酸メラミン、ジアルキルリン酸の金属塩、アルカンリン酸の金属塩；
ｃ）窒素化合物、特にメラミン、メラミンシアヌレート；
ｄ）塩素および臭素化合物、特にテトラブロモ安息香酸のアルキルエステル、テトラブロモ無水フタル酸から製造された臭素含有ジオール、臭素および／または塩素含有ポリオール；
ｅ）無機難燃剤、特に水酸化アルミニウム、ベーマイト、水酸化マグネシウム、膨張性グラファイトまたは粘土鉱物。
【００４０】
適切な場合、界面活性剤添加剤および泡安定剤ならびにまた気泡調整剤、反応抑制剤、安定剤、難燃性物質、可塑剤。染料およびフィラーならびにまた静真菌性または静菌性作用を有する物質の形態で、本発明に従って併用されるべき材料の他の例は、これらの添加剤の使用およびそれらの作用機序に関する詳細と同様に、Ｋｕｎｓｔｓｔｏｆｆ−Ｈａｎｄｂｕｃｈ［Ｐｌａｓｔｉｃｓ  Ｈａｎｄｂｏｏｋ］Ｖｏｌｕｍｅ  ＶＩＩ、Ｃａｒｌ  Ｈａｎｓｅｒ  Ｖｅｒｌａｇ、Ｍｕｎｉｃｈ、１９９３年、１０４−１２３ページに記載されている。
【００４１】
本発明はまた、難燃剤として、
ａ）ポリオール成分の１００部を基準として０．１〜４０部、好ましくは１〜３０部の一般式（Ｉ）
【化３】
2010043262.tif 000004
の少なくとも１種のハロゲンを含まないポリアリールホスフェートと、
ｂ）ポリオール成分の１００部を基準として０．１〜４０部、好ましくは１〜３０部の一般式（ＩＩ）
【化４】
2010043262.tif 000005
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物が使用されることを特徴とする、２０〜８０℃での、有機ポリイソシアネートの、イソシアネートとよく反応する少なくとも２個の水素原子を有する化合物との、および場合により発泡剤、安定剤、活性剤ならびにさらなる助剤および添加剤との反応による難燃性ポリウレタン発泡体の製造方法を包含する。
【００４２】
本方法の好ましい一実施形態では、式（Ｉ）および（ＩＩ）に従って部分Ｒ１、Ｒ２、Ｒ３、Ｒ５、Ｒ６およびＲ７が、互いに独立して、Ｈまたはメチルである、ポリアリールホスフェートおよびモノアリールホスフェートが使用される。部分Ｒ１、Ｒ２、Ｒ３、Ｒ５、Ｒ６およびＲ７はＨであることが特に好ましい。
【００４３】
本方法の別の好ましい実施形態では、式（Ｉ）に従って部分Ｒ４がＨ、メチルまたはフェニルであるポリアリールホスフェートが使用される。部分Ｒ４はＨであることが特に好ましい。
【００４４】
ポリアリールホスフェートは、一例として数ｎにおいて、部分Ｒ１、Ｒ２、Ｒ３、Ｒ４、Ｒ５、Ｒ６およびＲ７においておよび／またはこれらの部分の置換のタイプ、すなわち、オルト、メタもしくはパラにおいて異なる複数の構造上類似の成分からなる混合物であることが好ましい。
【００４５】
ポリウレタン発泡体の製造方法の実施：
上記の反応成分は好ましくは、多くの場合米国特許第２，７６４，５６５号明細書に記載されているタイプなどの装置を用いて、それ自体公知の一段階法によって、プレポリマー法によってまたは半プレポリマー法によって反応させられる。本発明によってまた用いることができる処理設備に関する詳細は、一例としてＧ．Ｏｅｒｔｅｌ編、Ｋｕｎｓｔｓｔｏｆｆ−Ｈａｎｄｂｕｃｈ［Ｐｌａｓｔｉｃｓ  Ｈａｎｄｂｏｏｋ］Ｖｏｌｕｍｅ  ＶＩＩ、Ｐｏｌｙｕｒｅｔｈａｎｅ［Ｐｏｌｙｕｒｅｔｈａｎｅｓ］、Ｃａｒｌ  Ｈａｎｓｅｒ  Ｖｅｒｌａｇ  Ｍｕｎｉｃｈ、Ｖｉｅｎｎａ、１９９３年の１３９−１９２ページに記載されている。
【００４６】
本発明によれば、低温硬化発泡体を製造することもまた可能である（英国特許第１１  ６２  ５１７号明細書、独国特許出願公開第Ａ  ２１  ５３  ０８６号明細書）。しかしながら、勿論、スラブ発泡によって、またはそれ自体公知の二軸コンベア−ベルト法によって発泡体を製造することもまた可能である。ポリイソシアヌレート発泡体は、この目的のために公知の方法および条件を用いて製造される。
【００４７】
本発明による方法は、連続もしくは回分式製造方法による、剛性もしくは可撓性発泡体の形態での、または成形発泡製品の形態での難燃性ポリウレタン発泡体の製造を可能にする。本発明による方法は、スラブ発泡法によって製造される可撓性発泡体の製造に好ましい。
【００４８】
本発明によって得ることができる生成物は、一例として次の用途に使用される：家具パッディング、織物インサート、マットレス、シート、好ましくは航空機シートもしくは自動車シート、肘掛けおよびモジュール、ならびにまた工業設備を覆うシートカバーおよびクラッディング。
【００４９】
しかしながら、本発明はまた、
ａ）一般式（Ｉ）
【化５】
2010043262.tif 000006
の少なくとも１種のハロゲンを含まないポリアリールホスフェートと、
ｂ）一般式（ＩＩ）
【化６】
2010043262.tif 000007
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物の、ハロゲンを含まない難燃性ポリウレタン発泡体におけるスコーチの回避のための、およびハロゲンを含まない難燃性ポリウレタン発泡体からのフォギングの回避のための使用を提供する。
【００５０】
最後に、本発明はまた、難燃剤として、
ａ）一般式（Ｉ）
【化７】
2010043262.tif 000008
の少なくとも１種のハロゲンを含まないポリアリールホスフェートと、
ｂ）一般式（ＩＩ）
【化８】
2010043262.tif 000009
の少なくとも１種のハロゲンを含まないモノアリールホスフェートと
からなる混合物であって、
式中、
Ｒ１、Ｒ２、Ｒ３、Ｒ５、Ｒ６およびＲ７が、各場合において、互いに独立して、Ｈまたは直鎖、分岐もしくは環式のＣ１〜Ｃ４アルキル部分またはフェニルであり、
Ｒ４が、Ｈまたは直鎖、分岐もしくは環式のＣ１〜Ｃ１０炭化水素部分であり、そして
ｎが１〜２０の数である
混合物が使用されることを特徴とする、難燃性ポリウレタン発泡体からのフォギングの回避、または難燃性ポリウレタン発泡体におけるスコーチの回避方法を提供する。
【００５１】
下記の実施例は、本発明のさらなる説明を提供するが、本発明をそれによって限定するという意図は全くない。
【実施例】
【００５２】
述べられる部は、重量基準である。
【００５３】
【表１】
2010043262.tif 000010
【００５４】
可撓性ポリウレタン発泡体の製造
ジイソシアネート（成分Ｇ）を除いて表１に明記される成分を、発泡体タイプに応じて、表２に記載される量割合で混合して均一な混合物を生成した。ジイソシアネートを次に加え、短時間の、激しい混合によって組み入れた。１５〜２０秒のクリーム時間および１９０〜２１０秒の全立ち上り時間後に、生成物は、その外皮密度が、調合の関数として、それぞれ２６および３３ｋｇ／ｍ３である可撓性ポリウレタン発泡体であった。
【００５５】
難燃効果の測定
可撓性ポリウレタン発泡体を、Ｆｅｄｅｒａｌ  Ｍｏｔｏｒ  Ｖｅｈｉｃｌｅ  Ｓａｆｅｔｙ  Ｓｔａｎｄａｒｄ（連邦自動車安全規格）ＦＭＶＳＳ−３０２の仕様に従って試験した。この試験では、水平ホルダーに固定した寸法２１０ｍｍ×９５ｍｍ×１５ｍｍ（Ｌ×Ｗ×Ｈ）の試験検体発泡体に、高さ４０ｍｍでガスバーナー炎を使って１５秒間短いエッジの中間にて着火し、着火火炎の除去後に火炎の広がりを観察した。試験検体の燃焼が続くのかどうかおよびどの程度続くのかの関数として、検体を、燃焼クラスＳＥ（自己消火、検体の３８ｍｍ未満に影響を与える燃焼）、ＳＥ／ＮＢＲ（６０秒内に自己消火／所定の燃焼速度なし）、ＳＥ／Ｂ（自己消火／測定できる燃焼速度）、ＢＲ（検体の端まで燃焼、測定できる燃焼速度）、およびＲＢ（速い燃焼、測定できない燃焼速度）に割り振った。各実施例について、燃焼試験を５回実施した。表２は、各シリーズの５つのうちの最悪の結果を示す。
【００５６】
フォギングの測定
可撓性ポリウレタン発泡体のフォギング挙動を、ＤＩＮ  ７５２０１  Ｂに従って検討した。この試験では、寸法８０ｍｍ×１０ｍｍ（φ×Ｈ）の円筒形の発泡体検体を１００℃に１６時間加熱し、試験検体を覆って置かれた２１℃に冷却したアルミ箔上に沈着した凝縮物の量を秤量した。表２は、測定された凝縮物の量を示す。
【００５７】
スコーチレベルの測定
成分を混合し、次に２０×２０×１４ｃｍ紙型中へ注ぎ、発泡手順（発泡体のコア中で到達する温度は約１３５℃である）の終了５分後に、発泡体を電子レンジ中で４分間３００Ｗで照射した（Ｍａｒｓ  ５、ＣＥＭ）。発泡体を次に取り出し（発泡体内温度は約１６０℃である）、一夜冷却した。発泡体を次に半分にカットし、スコーチについて検討した。このために、発泡体を、比色計（ＣＲ−４００／４１０、コニカミノルタ）を用いて分析した。比色計は、検討発泡体の３つの色特性：明度（Ｌ）、赤および緑色相（ａ）ならびに黄および青色相（ｂ）を測定した。スコーチなしの対照発泡体と比較して差ｄＬ、ｄａおよびｄｂを測定した。次に、これらのデータを使用して、対照発泡体と比較して検討発泡体の色の変化（ｄＥ）を計算した：ｄＥ＝（ｄＬ２＋ｄａ２＋ｄｂ２）０．５。
【００５８】
【表２】
2010043262.tif 000011
【００５９】
結果
難燃剤が存在しないと（比較例ＣＥ１、表２）、可撓性ポリウレタン発泡体は、燃焼によって急速に消費されるが（ＦＭＶＳＳ燃焼クラスＲＢ）、非常に低いフォギング値を有した。トリス（ジクロロイソプロピル）ホスフェート（比較例ＣＥ２）は、自動車業界によって要求されるフォギング値、多くとも１ｍｇの凝縮物を遵守し、燃焼試験のあらゆる繰り返しにおいて最良のＦＭＶＳＳ燃焼クラスＳＥ（自己消火性）を達成した。しかしながら、トリス（ジクロロイソプロピル）ホスフェートは、ハロゲン含有難燃剤について上に記載した付随する欠点を有した。ハロゲンを含まない難燃剤ジフェニルクレジルホスフェートの使用（比較例ＣＥ３）は前記問題を回避し、ＦＭＶＳＳ試験で低クラス合格を与えるが、フォギング値は高かった。ビスフェノールＡビス（ジフェニルホスフェート）の使用（比較例ＣＥ４）は、低いフォギング値を与えるが、燃焼挙動は、分類ＲＢで不満足であった。
【００６０】
実施例ＩＥ１およびＩＥ２は、本発明によるハロゲンを含まない可撓性ポリウレタン発泡体が燃焼試験の全ての繰り返しにおいて適正な燃焼クラスＢＲおよび非常に低いフォギング値を特色とすることを示した。
【００６１】
【表３】
2010043262.tif 000012
【００６２】
難燃剤の不存在下では、ポリウレタン発泡体（ＣＥ５、表３）はほんの低いｄＥ値、すなわち、低いスコーチレベルを有した。トリス（ジクロロイソプロピル）ホスフェートの添加（ＣＥ６）は、高いｄＥ値、すなわち、高いスコーチレベルの発泡体を生成した。ハロゲンを含まない難燃剤ジフェニルクレジルホスフェート（ＣＥ７）およびビスフェノールＡビス（ジフェニルホスフェート）（ＣＥ８）を使用したとき、発泡体はほんの低いスコーチレベルを示した。
【００６３】
発明実施例ＩＥ３およびＩＥ４は、本発明によるハロゲンを含まない可撓性ポリウレタン発泡体が低いスコーチレベルを特色とすることを示した。
【外国語明細書】
2010043262.tif 000021
2010043262.tif 000022
2010043262.tif 000023
2010043262.tif 000024
2010043262.tif 000025
2010043262.tif 000026
2010043262.tif 000027
2010043262.tif 000028
2010043262.tif 000029
2010043262.tif 000030
2010043262.tif 000031
2010043262.tif 000032
2010043262.tif 000033
2010043262.tif 000034
2010043262.tif 000035
2010043262.tif 000036
2010043262.tif 000037
2010043262.tif 000038
2010043262.tif 000039
2010043262.tif 000040
2010043262.tif 000041
2010043262.tif 000042
2010043262.tif 000043